【事件の表示】
　特許第２８６４９４４号「難燃性シリコーン組成物」の特許に対する特許異議の申立てについて、次のとおり決定する。
【結　論】
　訂正を認める。
　特許第２８６４９４４号の請求項１に係る特許を維持する。
【理　由】
［１］手続の経緯
　本件特許第２８６４９４４号の発明は、平成５年４月３０日に特許出願され、平成１０年１２月１８日にその特許の設定登録がなされたものであり、その後、東レ・ダウコーニング・シリコーン株式会社より訂正前の請求項１に係る発明に対し特許異議の申立がなされ、取消理由通知がなされ、その指定期間内である平成１２年３月２２日に訂正請求書が提出されたものである。
［２］訂正の適否についての判断
［訂正の内容］
訂正請求書による訂正事項は次のとおりである。
a.特許請求の範囲の請求項1の
「【請求項1】　(A)下記式
ＲａＲ１ａＳｉＯ（４−ａ−ｂ）／２(但し、Rは低級アルケニル基、R１はメチル基又はフェニル基であり、a,bは正数で、a+bは1.9〜2.4である。)で示され、一分子中に低級アルケニル基を少なくとも2個含有するオルガノポリシロキサン　100重量部、(B)一分子中にけい素原子に直結した水素原子を少なくとも2個含有するハイドロジェンオルガノポリシロキサン　0.1〜30重量部、(C)白金又は白金化合物　組成物全体に対して白金元素として0.1〜1000ppmを含有し、補強性無機充頃剤を含有しない透明性の硬化物を与えるシリコーン組成物に、(D)ベンゾトリアゾール、ベンズイミダゾール、フェノキサジン、N-アリルアニリン、P-アニリノフェノール、m-アニリノフェノール、2-フェニルインドール、2-アニリノエタノール及びこれらのシロキサン変性体から選ばれるフェニル基に直結した2級又は3級アミノ基を含有する化合物を0.01〜1重量部配合したことを特徴とする難燃性シリコーン組成物。」
を、
「【請求項1】　(A)下記式
ＲａＲ１ａＳｉＯ（４−ａ−ｂ）／２(但し、Rは低級アルケニル基、R１はメチル基又はフェニル基であり、a,bは正数で、a+bは1.9〜2.4である。)で示され、一分子中に低級アルケニル基を少なくとも2個含有するオルガノポリシロキサン　100重量部、(B)一分子中にけい素原子に直結した水素原子を少なくとも2個含有するハイドロジェンオルガノポリシロキサン　0.1〜30重量部、(C)白金又は白金化合物　組成物全体に対して白金元素として0.1〜1000ppmを含有し、補強性無機充頃剤を含有しない透明性の硬化物を与えるシリコーン組成物に、(D)ベンゾトリアゾール、ベンズイミダゾール、フェノキサジン、N-アリルアニリン、P-アニリノフェノール、m-アニリノフェノール、2-フェニルインドール、2-アニリノエタノール及びこれらのシロキサン変性体から選ばれるフェニル基に直結した2級又は3級アミノ基を含有する化合物を0.01〜1重量部配合すると共に、(A)及び(B)成分中の無官能低分子シロキサンD3〜D１０の含有量の合計が1000ppm以下であることを特徴とする難燃性シリコーン組成物。」
と訂正し、かつ請求項2を削除する。
　ｂ、明細書の段落番号【0007】の
「【0007】従って、本発明は、（A)下記式
ＲａＲ１ａＳｉＯ（４−ａ−ｂ）／２(但し、Rは低級アルケニル基、R１はメチル基又はフェニル基であり、a,bは正数で、a+bは1.9〜2.4である。)で示され、一分子中に低級アルケニル基を少なくとも2個含有するオルガノポリシロキサン　100重量部、(B)一分子中にけい素原子に直結した水素原子を少なくとも2個含有するハイドロジェンオルガノポリシロキサン　0.1〜30重量部、(C)白金又は白金化合物　組成物全体に対して白金元素として0.1〜1000ppmを含有し、補強性無機充頃剤を含有しない透明性の硬化物を与えるシリコーン組成物に、(D)ベンゾトリアゾール、ベンズイミダゾール、フェノキサジン、N-アリルアニリン、P-アニリノフェノール、m-アニリノフェノール、2-フェニルインドール、2-アニリノエタノール及びこれらのシロキサン変性体から選ばれるフェニル基に直結した2級又は3級アミノ基を含有する化合物を0.01〜1重量部配合したことを特徴とする難燃性シリコーン組成物を提供する。」を
「従って、本発明は、(A)下記式
ＲａＲ１ａＳｉＯ（４−ａ−ｂ）／２(但し、Rは低級アルケニル基、R１はメチル基又はフェニル基であり、a,bは正数で、a+bは1.9〜2.4である。)で示され、一分子中に低級アルケニル基を少なくとも2個含有するオルガノポリシロキサン　100重量部、(B)一分子中にけい素原子に直結した水素原子を少なくとも2個含有するハイドロジェンオルガノポリシロキサン　0.1〜30重量部、(C)白金又は白金化合物　組成物全体に対して白金元素として0.1〜1000ppmを含有し、補強性無機充頃剤を含有しない透明性の硬化物を与えるシリコーン組成物に、(D)ベンゾトリアゾール、ベンズイミダゾール、フェノキサジン、N-アリルアニリン、P-アニリノフェノール、m-アニリノフェノール、2-フェニルインドール、2-アニリノエタノール及びこれらのシロキサン変性体から選ばれるフェニル基に直結した2級又は3級アミノ基を含有する化合物を0.01〜1重量部配合すると共に、(A)及び(B)成分中の無官能低分子シロキサンD3〜D１０の含有量の合計が1000ppm以下であることを特徴とする難燃性シリコーン組成物を提供する。」と訂正する。
［訂正の目的の適否、訂正の範囲の適否、拡張・変更の存否］
　上記訂正事項aについては、特許明細書の特許請求の範囲の請求項2の要件を請求項1に加入することにより、請求項1を限定しようとするものである。従って、この訂正は、特許請求の範囲の減縮を目的とするものである。
　上記訂正事項ｂについては、上記訂正事項aの特許請求の範囲の減縮に基づいて、発明の詳細な説明の整合を図るためのものであり、明りょうでない記載の釈明を目的とするものである。
　また、上記訂正事項a及びｂは、願書に添付した明細書に記載した事項の範囲内の訂正であり、実質上特許請求の範囲を拡張し又は変更するものではない。　
　したがって、本件訂正は、特許法第１２０条の４第２項ただし書き、及び特許法第１２０条の４第３項において準用する同法第１２６条第２項および第３項に規定する要件を満たすものである。
［独立特許要件の判断］
（訂正後の本件特許発明）
  訂正後の請求項１に係る本件特許発明（以下、「訂正後の本発明１」という。）は、訂正明細書の請求項１に記載された下記のとおりのものである。
「【請求項1】　(A)下記式
ＲａＲ１ａＳｉＯ（４−ａ−ｂ）／２(但し、Rは低級アルケニル基、R１はメチル基又はフェニル基であり、a,bは正数で、a+bは1.9〜2.4である。)で示され、一分子中に低級アルケニル基を少なくとも2個含有するオルガノポリシロキサン　100重量部、(B)一分子中にけい素原子に直結した水素原子を少なくとも2個含有するハイドロジェンオルガノポリシロキサン　0.1〜30重量部、(C)白金又は白金化合物　組成物全体に対して白金元素として0.1〜1000ppmを含有し、補強性無機充頃剤を含有しない透明性の硬化物を与えるシリコーン組成物に、(D)ベンゾトリアゾール、ベンズイミダゾール、フェノキサジン、N-アリルアニリン、P-アニリノフェノール、m-アニリノフェノール、2-フェニルインドール、2-アニリノエタノール及びこれらのシロキサン変性体から選ばれるフェニル基に直結した2級又は3級アミノ基を含有する化合物を0.01〜1重量部配合すると共に、(A)及び(B)成分中の無官能低分子シロキサンD3〜D１０の含有量の合計が1000ppm以下であることを特徴とする難燃性シリコーン組成物。」
（訂正前の請求項１に係る本件特許発明に対する取消理由）
 １）本件請求項１に係る発明は、その出願前日本国内又は外国において頒布された下記刊行物１〜６に記載された発明であるから、特許法第２９条第１項第３号の規定に違反して特許されたものである。
（２）本件請求項１に係る発明は、その出願前日本国内又は外国において頒布された下記刊行物１〜６に記載された発明に基づいて、その出願前にその発明の属する通常の知識を有するものが容易に発明することができたものであるから、特許法第２９条第２項の規定に違反して特許されたものである。 　　　 記
１．米国特許第３，１９２，１８１号明細書
２．特公昭４０−２５０６９号公報
３．特開平２−１４５６５０号公報
４．特開平２−２４２８５４号公報
５．特開平５−５０３６号公報
６．特開平２−１４５６４９号公報
（引用文献等の記載事実と対比・判断）
　刊行物１〜６には、訂正後の本発明１と共通の技術課題であるシリコーン組成物の発明が記載され、その構成として、一分子中に低級アルケニル基を少なくとも２個含有するオルガノポリシロキサン、一分子中にけい素原子に直結した水素原子を少なくとも２個含有するハイドロジエンオルガノポリシロキサン、白金又は白金化合物、特定の化合物から選ばれるフェニル基に直結した２級又は３級アミノ基を含有する化合物の組成と、それらの配合量が、訂正後の本発明１と一致ないしは重複しているものは記載されている。
　しかし、本件訂正で追加訂正された訂正後の本発明１の構成である「(A)及び(B)成分中の無官能低分子シロキサンD3〜D１０の含有量の合計が1000ppm以下である」点については、刊行物１〜６には記載も示唆する記載もない。
　そして、訂正後の本発明１はこの特定の構成をとることにより、訂正明細書記載のとおりの効果を奏するものと認める。
　したがって、訂正後の本発明１は、刊行物１〜刊行物６に記載された発明とも、刊行物１〜刊行物６に記載された発明に基づいて当業者が容易に発明できたものとも認められない。
　他に、訂正後の本発明１が、独立して特許を受けることができないとする理由は発見できない。
　以上のとおりであるから、訂正後の請求項１に係る本件特許発明は、出願の際独立して特許を受けることができるものである。
　したがって、本件訂正は、特許法第１２０条の４第３項において準用する同法第１２６条第４項に規定する要件を満たすものである。
［結び］
　以上のとおりであるから、本件訂正を認める。
［３］特許異議の申立についての判断
 ［申立の理由の概要］
　特許異議申立人東レ・ダウコーニング・シリコーン株式会社の申立の理由の概要は次のとおりである。
 （１の１）本件訂正前の請求項１に係る発明は、その出願前日本国内又は外国において頒布された甲第１号証（上記刊行物１）、甲第２号証（上記刊行物２）、甲第３号証（上記刊行物３）、甲第４号証（上記刊行物４）、甲第５号証（上記刊行物５）及び甲第６号証（上記刊行物６）に記載された発明であるから、特許法第２９条第１項第３号の規定に違反して特許されたものである。
（１の２）本件訂正前の請求項１に係る発明は、その出願前日本国内又は外国において頒布された甲第１号証（上記刊行物１）、甲第２号証（上記刊行物２）、甲第３号証（上記刊行物３）、甲第４号証（上記刊行物４）、甲第５号証（上記刊行物５）及び甲第６号証（上記刊行物６）に記載された発明に基づいて、その出願前にその発明の属する技術の分野における通常の知識を有する者が容易に発明することができたものであるから、特許法第２９条第２項の規定に違反して特許されたものである。
［判断］
（１の１）、（１の２）
　特許異議申立の対象である訂正前の請求項１は本件訂正により実質的に削除されたので、本特許異議申立は当を得ないものとなった。
［結び］
　したがって、特許異議申立人の主張および挙証によっては、本件の特許を取り消すことはできない。
　また、他に本件の特許を取り消すべき理由を発見しない。
　よって、結論のとおり決定する。
【異議決定日】
平成１２年４月１４日（２０００．４．１４）
【訂正の要旨】
［訂正の要旨］
訂正請求書による訂正事項は次のとおりである。
　尚、訂正事項ａは、特許請求の範囲の減縮を目的とするものである。訂正事項ｂは、明りょうでない記載の釈明を目的とするものである。
ａ．特許請求の範囲の請求項１の
「【請求項１】（Ａ）下記式
ＲａＲ１ａＳｉＯ（４−ａ−ｂ）／２（但し、Ｒは低級アルケニル基、Ｒ１はメチル基又はフェニル基であり、ａ，ｂは正数で、ａ＋ｂは１．９〜２．４である。）で示され、一分子中に低級アルケニル基を少なくとも２個含有するオルガノポリシロキサン　１００重量部、（Ｂ）一分子中にけい素原子に直結した水素原子を少なくとも２個含有するハイドロジェンオルガノポリシロキサン　０．１〜３０重量部、（Ｃ）白金又は白金化合物　組成物全体に対して白金元素として０．１〜１０００ｐｐｍを含有し、補強性無機充頃剤を含有しない透明性の硬化物を与えるシリコーン組成物に、（Ｄ）ベンゾトリアゾール、ベンズイミダゾール、フェノキサジン、Ｎ−アリルアニリン、’Ｐ−アニリノフェノール、ｍ−アニリノフェノール、２−フェニルインドール、２−アニリノエタノール及びこれらのシロキサン変性体から選ばれるフェニル基に直結した２級又は３級アミノ基を含有する化合物を０．０１〜１重量部配合したことを特徴とする難燃性シリコーン組成物。」を、
「【請求項１】（Ａ）下記式
ＲａＲ１ａＳｉＯ（４―ａ―ｂ）／２（但し、Ｒは低級アルケニル基、Ｒ１はメチル基又はフェニル基であり、ａ，ｂは正数で、ａ＋ｂは１．９〜２．４である。）で示され、一分子中に低級アルケニル基を少なくとも２個含有するオルガノポリシロキサン　１００重量部、（Ｂ）一分子中にけい素原子に直結した水素原子を少なくとも２個含有するハイドロジェンオルガノポリシロキサン　０．１〜３０重量部、（Ｃ）白金又は白金化合物　組成物全体に対して白金元素として０．１〜１０００ｐｐｍを含有し、補強性無機充頃剤を含有しない透明性の硬化物を与えるシリコーン組成物に、（Ｄ）ベンゾトリアゾール、ベンズイミダゾール、フェノキサジン、Ｎ−アリルアニリン、Ｐ−アニリノフェノール、ｍ−アニリノフェノール、２−フェニルインドール、２−アニリノエタノール及びこれらのシロキサン変性体から選ばれるフェニル基に直結した２級又は３級アミノ基を含有する化合物を０．０１〜１重量部配合すると共に、（Ａ）及び（Ｂ）成分中の無官能低分子シロキサンＤ３〜Ｄ１０の含有量の合計が１０００ｐｐｍ以下であることを特徴とする難燃性シリコーン組成物。」と訂正し、かつ請求項２を削除する。
　ｂ、明細書の段落番号【０００７】の
「　【０００７】従って、本発明は、（Ａ）下記式
ＲａＲ１ａＳｉＯ（４−ａ―ｂ）／２（但し、Ｒは低級アルケニル基、Ｒ１はメチル基又はフェニル基であり、ａ，ｂは正数で、ａ＋ｂは１．９〜２．４である。）で示され、一分子中に低級アルケニル基を少なくとも２個含有するオルガノポリシロキサン　１００重量部、（Ｂ）一分子中にけい素原子に直結した水素原子を少なくとも２個含有するハイドロジェンオルガノポリシロキサン　０．１〜３０重量部、（Ｃ）白金又は白金化合物　組成物全体に対して白金元素として０．１〜１０００ｐｐｍを含有し、補強性無機充頃剤を含有しない透明性の硬化物を与えるシリコーン組成物に、（Ｄ）ベンゾトリアゾール、ベンズイミダゾール、フェノキサジン、Ｎ−アリルアニリン、Ｐ−アニリノフェノール、ｍ−アニリノフェノール、２−フェニルインドール、２−アニリノエタノール及びこれらのシロキサン変性体から選ばれるフェニル基に直結した２級又は３級アミノ基を含有する化合物を０．０１〜１重量部配合したことを特徴とする難燃性シリコーン組成物を提供する。」を
「従って、本発明は、（Ａ）下記式
ＲａＲ１ａＳｉＯ（４−ａ−ｂ）／２（但し、Ｒは低級アルケニル基、Ｒ１はメチル基又はフェニル基であり、ａ，ｂは正数で、ａ＋ｂは１．９〜２．４である。）で示され、一分子中に低級アルケニル基を少なくとも２個含有するオルガノポリシロキサン　１００重量部、（Ｂ）一分子中にけい素原子に直結した水素原子を少なくとも２個含有するハイドロジェンオルガノポリシロキサン　０．１〜３０重量部、（Ｃ）白金又は白金化合物　組成物全体に対して白金元素として０．１〜１０００ｐｐｍを含有し、補強性無機充頃剤を含有しない透明性の硬化物を与えるシリコーン組成物に、（Ｄ）ベンゾトリアゾール、ベンズイミダゾール、フェノキサジン、Ｎ−アリルアニリン、Ｐ−アニリノフェノール、ｍ−アニリノフェノール、２−フェニルインドール、２−アニリノエタノール及びこれらのシロキサン変性体から選ばれるフェニル基に直結した２級又は３級アミノ基を含有する化合物を０．０ｌ〜１重量部配合すると共に、（Ａ）及び（Ｂ）成分中の無官能低分子シロキサンＤ３〜Ｄ１０の含有量の合計が１０００ｐｐｍ以下であることを特徴とする難燃性シリコーン組成物を提供する。」と訂正する。
（５４）【発明の名称】
難燃性シリコーン組成物
（５７）【特許請求の範囲】
　　【請求項１】（Ａ）下記式
　　　　ＲａＲｂ１ＳｉＯ（４―ａ―ｂ）／２
（但し、Ｒは低級アルケニル基、Ｒ１はメチル基又はフェニル基であり、ａ，ｂは正数で、ａ＋ｂは１．９〜２．４である。）
で示され、一分子中に低級アルケニル基を少なくとも２個含有するオルガノポリシロキサン　　　　　　　　　　　　　　　　　　　　　　　１００重量部、
（Ｂ）一分子中にけい素原子に直結した水素原子を少なくとも２個含有するハイドロジェンオルガノポリシロキサン　　　　　　　　　０．１〜３０重量部、
（Ｃ）白金又は白金化合物
　　　　　　　組成物全体に対して白金元素として０．１〜１０００ｐｐｍ
を含有し、補強性無機充填剤を含有しない透明性の硬化物を与えるシリコーン組成物に、
（Ｄ）ベンゾトリアゾール、ベンズイミダゾール、フェノキサジン、Ｎ−アリルアニリン、ｐ−アニリノフェノール、ｍ−アニリノフェノール、２−フェニルインドール、２−アニリノェタノール及びこれらのシロキサン変性体から選ばれるフェニル基に直結した２級又は３級アミノ基を含有する化合物を０．０１〜１重量部配合
すると共に、（Ａ）及び（Ｂ）成分中の無官能低分子シロキサンＤ３〜Ｄ１０の含有量の合計が１０００ｐｐｍ以下である
【発明の詳細な説明】
　　　【０００１】
　　【産業上の利用分野】
　本発明は、透明性を有し、かつ難燃性の硬化物を与え、ＩＣやハイブリッドＩＣの保護などに好適に用いられるシリコーン組成物に関する。
　　　【０００２】
　　【従来の技術及び発明が解決しようとする課題】
　従来より、硬化してエラストマーになる付加硬化型シリコーンゴム組成物の難燃化技術は数多く知られている。その最も基本的な技術は、オルガノポリシロキサンヘの白金化合物の添加である。更に難燃性向上のため、ベンゾトリアゾール、ヒドラジン等の添加の効果も認められている。また、煙霧質酸化チタン、酸化セリウム、水酸化セリウム、酸化鉄、炭素粉末等の効果も認められている。
　　　【０００３】
　しかし、従来のこの種のシリコーンゴム組成物は、いずれも煙霧質シリカ、石英粉等の補強性無機充填剤を含んだ系であり、基本的に補強性無機充填剤を含まない難燃性シリコーン組成物に関してはいまだ知られていない。
　　　【０００４】
　一方、オルガノポリシロキサンを主成分とする透明な材料としては、従来、光学機器に関連する部材の充填剤、あるいは最近では車搭載用の電気電子部品に用いられるハイブリッドＩＣ回路の保護材料や民生用パワーモジュールの保護封止剤として、シリコーンゲルを用いることが知られている。
　　　【０００５】
　これらの分野においては基本的に難燃性が要求されるものの、従来のシリコーン組成物ではこのような要求に対応できず、このため従来は部品として難燃性の確保を行ってきたのが通例である。しかしながら、近年の環境問題の見直しに伴い、難燃化の要求も厳しくなってきているため、透明性を与え、しかも優れた難燃性を与えるシリコーン組成物が切望されている。
　　　【０００６】
　【課題を解決するための手段及び作用】
　本発明者らは、上記要望に応えるため鋭意検討を行った結果、
（Ａ）下記式
　　　　ＲａＲｂ１ＳｉＯ（４−ａ−ｂ）／２
（但し、Ｒは低級アルケニル基、Ｒ１はメチル基又はフェニル基であり、ａ，ｂは正数で、ａ＋ｂは１．９〜２．４である。）
で示され、一分子中に低級アルケニル基を少なくとも２個含有するオルガノポリシロキサン　　　　　　　　　　　　　　　　　　　　　　　１００重量部、
（Ｂ）一分子中にけい素原子に直結した水素原子を少なくとも２個含有するハイドロジェンオルガノポリシロキサン　　　　　　　　　０．１〜３０重量部、
（Ｃ）白金又は白金化合物
　　　　　　　組成物全体に対して白金元素として０．１〜１０００ｐｐｍ
を含有し、透明性の硬化物を与えるシリコーン組成物に、
（Ｄ）ベンゾトリアゾール、ベンズイミダゾール、フェノキサジン、Ｎ−アリルアニリン、ｐ−アニリノフェノール、ｍ−アニリノフェノール、２−フェニルインドール、２−アニリノエタノール及びこれらのシロキサン変性体から選ばれるフェニル基に直結した２級又は３級アミノ基を含有する化合物を０．０１〜１重量部配合した場合、驚くべきことに、従来難燃性シリコーン組成物には必ず配合されていた煙霧質シリカ、石英粉等の補強性無機充填剤を用いない場合に限って優れた難燃性が得られること、更にこの場合、上記（Ａ）及び（Ｂ）成分中の重合度３〜１０の無官能性低分子シロキサン（Ｄ３〜Ｄ１０）の合計量を１０００ｐｐｍ以下に制御することにより、更に驚くべきことに、より難燃性が向上し、ＵＬ９４−Ｖ−０レベルの難燃性が達成されることを知見し、本発明をなすに至ったものである。
　　　【０００７】
　従って、本発明は、
（Ａ）下記式
　　　　ＲａＲｂ１ＳｉＯ（４−ａ−ｂ）／２
（但し、Ｒは低級アルケニル基、Ｒ１はメチル基又はフェニル基であり、ａ，ｂは正数で、ａ＋ｂは１．９〜２．４である。）
で示され、一分子中に低級アルケニル基を少なくとも２個含有するオルガノポリシロキサン　　　　　　　　　　　　　　　　　　　　　　　１００重量部、
（Ｂ）一分子中にけい素原子に直結した水素原子を少なくとも２個含有するハイドロジェンオルガノポリシロキサン　　　　　　　　　０．１〜３０重量部、
（Ｃ）白金又は白金化合物
　　　　　　　組成物全体に対して白金元素として０．１〜１０００ｐｐｍ
を含有し、補強性無機充填剤を含有しない透明性の硬化物を与えるシリコーン組成物に、
（Ｄ）ベンゾトリアゾール、ベンズイミダゾール、フェノキサジン、Ｎ−アリルアニリン、ｐ−アニリノフェノール、ｍ−アニリノフェノール、２−フェニルインドール、２−アニリノエタノール及びこれらのシロキサン変性体から選ばれるフェニル基に直結した２級又は３級アミノ基を含有する化合物を０．０１〜１重量部配合
すると共に、（Ａ）及び（Ｂ）成分中の重合度３〜１０の無官能低分子シロキサンＤ３〜Ｄ１０の含有量の合計が１０００ｐｐｍ以下である
　　　【０００８】
　以下、本発明につき更に詳しく説明すると、本発明の（Ａ）成分は、一分子中にアルケニル基を少なくとも２個含有するオルガノポリシロキサンである。
　　　【０００９】
　この（Ａ）成分としては、
　　　　ＲａＲｂ１ＳｉＯ（４―ａ―ｂ）／２
で示されるものが使用される。
　　　【００１０】
　ここで、Ｒはビニル基、アリル基、ブテニル基等の低級アルケニル基であり、特にビニル基であることが好ましい。また、Ｒ１はメチル基又はフェニル基であり、これ以外の基、例えばトリフルオロプロピル基を置換基として有する場合、難燃性は達成されない。ａ，ｂは正数で、上記（Ａ）成分が少なくとも２個のＲ（アルケニル基）を有するように選定されるが、ａ＋ｂは１．９〜２．４の範囲であり、この（Ａ）成分のオルガノポリシロキサンは直鎖状であっても、ＲＳｉＯ３／２単位やＳｉＯ４／２単位を含んだ分岐状であってもよい。
　　　【００１１】
　また、（Ａ）成分のオルガノポリシロキサンの粘度は、２５℃において１００〜１００，０００センチストークス、特に１００〜１０，０００センチストークスであることが好ましい。１００センチストークスより小さいと硬化物が脆くなりすぎる場合が生じ、１００，０００センチストークスより大きいと流動性が低下して注型が困難になると共に、難燃性が低下する場合が生じる。
　　　【００１２】
　なお、本発明においては、上記（Ａ）成分に加え、一分子中にアルケニル基を１個しか含まないオルガノポリシロキサンやアルケニル基を含まないオルガノポリシロキサンを加え、硬さを調整することは差し支えない。
　　　【００１３】
　一方、本発明の（Ｂ）成分は、一分子中にけい素原子に直結した水素原子を少なくとも２個含有するハイドロジェンオルガノポリシロキサンで、これは上記（Ａ）成分と反応し、架橋剤として作用するものである。その分子構造に特に制限はなく、従来知られている例えば線状、環状、分岐状構造等の各種のものが使用可能であるが、このハイドロジェンオルガノポリシロキサンの水素以外のけい素原子に結合する置換基はメチル基及び／又はフェニル基であることが好ましい。
　　　【００１４】
　この（Ｂ）成分の添加量は、組成物中に含まれるアルケニル基１個に対して０．５〜５．０当量となる量であることが好ましく、特には０．８〜２．０当量の範囲とされる。０．５当量より少ない場合は、架橋密度が低くなりすぎ、硬化物の耐熱性に悪影響を与える場合があり、５．０当量より多い場合には脱水素反応による発泡の問題が生じたり、やはり耐熱性に悪影響を与えるおそれが生じる。また、数量的には（Ａ）成分１００重量部に対して０．１〜３０重量部とするのがよい。なお、この（Ｂ）成分のけい素原子に直結した水素原子と（Ａ）成分のアルケニル基との合計は少なくとも５以上であることが好ましく、５より小さいと架橋して三次元構造をとり得ず、良好な硬化物となり得ない場合が生じる。
　　　【００１５】
　ここで、本発明者らは難燃性に関する要因として、この（Ａ）及び（Ｂ）成分中の無官能の低分子シロキサン含有量が大きい影響を与えていることを見い出した。この（Ａ）成分は、通常シクロポリシロキサンを水酸化カリウム、テトラアルキルアンモニウムハイドロオキサイド、テトラアルキルフォスフォニウムハイドロオキサイド等の強塩基性触媒もしくはこれらのシリコネート化合物を用いた平衡化、次いでこれら触媒の中和、失活によって重合体を得ており、この際生じる低分子シロキサン副成物は、通常減圧下加熱ストリップによって除去されている。これらの除去レベルは経済性によって左右されるが、現在一般市販レベルの材料は分子中のけい素原子の合計が３〜１０である低分子化合物の合計量が数千から数万ｐｐｍの範囲にある。本発明者らは、この低分子含有量レベルを１０００ｐｐｍ以下、好ましくは５００ｐｐｍ以下に低減することによって大幅な難燃性の向上が認められることを確認したものである。
　　　【００１６】
　従って、本発明においては、（Ａ）成分と（Ｂ）成分中の無官能低分子シロキサンＤ３〜Ｄｌ０の合計が１０００ｐｐｍ以下、より好ましくは５００ｐｐｍ以下になるように調整することが推奨される。
　　　【００１７】
　この低分子シロキサンの削減方法としては、通常従来行われているような蒸発法では困難であり、臨界抽出法、溶剤による低分子抽出あるいは薄膜蒸発法によるストリップ等の方法によって行われる。薄膜蒸発法等、減圧下加熱処理によって得られる低分子化合物を除去した後の（Ａ）成分は、必然的に残存するシラノール量が低減されている。この低分子の含有量はＦＩＤガスクロマトグラフィーによって測定される。
　　　【００１８】
　成分（Ｃ）の白金もしくは白金族化合物は、前記した（Ａ）成分と（Ｂ）成分との付加反応（ハイドロサイレーション）を促進させるための触媒として使用されるものであるが、これは当業者において公知とされるものでよい。従って、これには白金ブラック、塩化白金酸、塩化白金酸のアルコール変性物、塩化白金酸とオレフィンアルデヒド、ビニルシロキサン又はアセチレンアルコール類等との錯体が例示される。なお、この添加量は触媒量であり、希望する硬化速度に応じて適宜増減すればよいが、通常は（Ａ）成分に対して白金量で０．１〜１０００ｐｐｍであり、好ましくは１０〜２００ｐｐｍの範囲とすればよい。
　　　【００１９】
　本発明においては、（Ｄ）成分としてフェニル基に直結した２級又は３級アミノ基を含有する化合物を難燃性向上のために配合する。
　　　【００２０】
　これらの化合物の作用は明確ではないが、実際の燃焼試験による評価においては著しい効果が認められたものである。この場合、従来のパーオキサイドを用いた熱硬化型シリコーンゴム組成物の難燃性向上成分として用いられる窒素原子含有化合物として、ヒドラジン化合物、アゾビスイソブチロニトリル、ベンゾトリアゾール、アミノシキロサンオイル等が知られているが、本発明において効果を有する化合物はこれらの中でも限定され、フェニル骨格に隣接している２級及び３級アミノ基に限って効果が認められる。これらの化合物として具体的には、ベンゾトリアゾール、ベンズイミダゾール、フェノキサジン、Ｎ−アリルアニリン、ｐ−アニリノフェノール、ｍ−アニリノフェノール、２−フェニルインドール、２−アニリノエタノールあるいはこれらのシロキサン変性体が挙げられる。
　　　【００２１】
　この（Ｄ）成分の配合量は、（Ａ）成分１００重量部に対して０．０１〜１重量部であり、特に０．０５〜０．５重量部であることが好ましい。
　　　【００２２】
　本発明の組成物には、従来の組成物が必須成分としている煙霧質シリカ、湿式系の微粉末シリカ等の補強性充填剤は難燃性を損なうため、配合しないものである。
　　　【００２３】
　ただし、透明性等の本発明の目的を損なわない範囲で、カーボンブラック、ベンガラ、酸化セリウム、水酸化セリウム、酸化チタン、チタン酸エステル等の添加は行ってもよい。アルミナ等の添加についても本発明の目的を損なわない限りにおいて必ずしも問題はないが、多量充填した場合には本発明における低分子シロキサンの除去についての効果はなく、従ってこれらの成分の添加量は、（Ａ）成分１００重量部に対して０〜５重量部、特に０〜０．５重量部とすることが好ましい。
　　　【００２４】
　本発明の組成物は、常温もしくは用途に応じた温度条件下で硬化させることができ、これによって透明性を有し、しかも難燃性が付与されたシリコーンゴムやゲルを与えることができる。
　　　【００２５】
　従って、本発明によれば、従来不可能とされていた透明性を有したシリコーンゴムに難燃性を付与することができ、特には近来集積回路保護用材料として多用されてきているシリコーンゲルに難燃性を付与し、これら電子部品としての信頼性を更に高めることができる。
　　　【００２６】
　　【実施例】
　以下、実施例と比較例を示し、本発明を具体的に説明するが、本発明は下記の実施例に限定されるものではない。
　　　【００２７】
　　〔実施例、比較例〕
　下記成分を用意し、表１〜３に示す組成のシリコーン組成物を調製した。得られた組成物を１５０℃，６０分の条件下で硬化させ、その硬化物の硬さ、針入度、難燃性を下記方法で評価した。結果を表１〜３に示す。
成　分
［Ａ−１］
　末端がジメチルビニルシリル基で封鎖された常温での粘度が１００センチストークスでありＤ３〜Ｄ１０の低分子シロキサン含有量が８４０ｐｐｍであるジメチルポリシロキサン
［Ａ−２］
　末端がジメチルビニルシリル基で封鎖された常温での粘度が１０００センチストークスでありＤ３〜Ｄ１０の低分子シロキサン含有量が５０ｐｐｍであるジメチルポリシロキサン
［Ａ−３］
　末端がジメチルビニルシリル基で封鎖された常温での粘度が１０００センチストークスでありＤ３〜Ｄ１０の低分子シロキサン含有量が５８０ｐｐｍであるジメチルポリシロキサン
［Ａ−４］
　末端がジメチルビニルシリル基で封鎖された常温での粘度が１０００センチストークスでありＤ３〜Ｄ１０の低分子シロキサン含有量が７５０ｐｐｍであるジメチルポリシロキサン
［Ａ−５］
　末端がジメチルビニルシリル基で封鎖された常温での粘度が１０００センチストークスでありＤ３〜Ｄ１０の低分子シロキサン含有量が７２８０ｐｐｍであるジメチルポリシロキサン
［Ａ−６］
　末端がジメチルビニルシリル基で封鎖された常温での粘度が１００００センチストークスでありＤ３〜Ｄ１０の低分子シロキサン含有量が７９０ｐｐｍであるジメチルポリシロキサン
［Ａ−７］
　末端がジメチルビニルシリル基で封鎖された常温での粘度が３０００センチストークスでありＤ３〜Ｄ１０の低分子シロキサン含有量が８３０ｐｐｍであるジフェニルシロキシ基を５モル％含み残余の基がジメチルシロキシ基であるオルガノポリシロキサン
［Ａ−８］
　平均的に片末端がジメチルビニルシリル基で封鎖された常温での粘度が８００センチストークスでありＤ３〜Ｄ１０の低分子シロキサン含有量が６２０ｐｐｍであるジメチルポリシロキサン
［Ｂ］
　下記平均構造式で示され、常温での粘度が１２０センチストークスでありＤ３〜Ｄ１０の低分子シロキサン含有量が２５６０ｐｐｍであるハイドロジェンメチルポリシロキサン
　　　【００２８】
　【化１】
　　　【００２９】
［Ｃ］
　白金原子として１％含有する塩化白金酸ビニルシロキサン錯体のジメチルポリシロキサン溶液
［Ｄ−１］
　ベンゾトリアゾール
［Ｄ−２］
　ベンズイミダゾール
　　　【００３０】
　【化２】
［Ｄ−３］
　ｐ―アニリノフェノールシロキサン変性体
　　　【００３１】
［Ｄ−４］
　アニリン
［Ｒ−８１２］
　デグッサ社（独）製トリメチルシリル化疎水性煙霧質シリカ
［Ｃ・Ｂ］
　電気化学社製アセチレンブラックＨＳ−１００
硬　度
　ＪＩＳ　Ａ硬度
針入度
　ＪＩＳ　Ｋ−２２２０による１／４コーン針入度
難燃性
　難燃性の試験は、上記硬化によって得た３ｍｍ厚みのシートを１２５ｍｍ×１３ｍｍの短冊状に切断し、アンダーライターズ・ラボラトリーズ社（ＵＮＤＥＲＷＲＩＴＥＲＳ　ＬＡＢＯＲＡＴＯＲＩＥＳ　ＩＮＣ．）によって定められたＵＬ９４Ｖ−０，Ｖ−１，Ｖ−２垂直燃焼試験に準じて燃焼試験を行った。この結果は表１に示した通りであるが、数値は５組の試験の平均を示した。
　　　【００３２】
　【表１】
　　　【００３３】
　【表２】
　　　【００３４】
　【表３】
　　　【００３５】
　なお、上記組成物は、いずれの硬化物も実質的に透明性を有するものであった。
　　　【００３６】
　　【発明の効果】
　本発明のシリコーン組成物は、透明性を有し、しかも優れた難燃性を有する硬化物を与えることができ、ＩＣやハイブリッドＩＣ保護等のために好適に用いられる。